Procédé de préparation d’un matériau de cathode enduit, comprenant les étapes suivantes : (1) appliquer en revêtement un agent de revêtement sur une surface d'un matériau de cathode polycristallin par l'intermédiaire d'un procédé d'application d’un revêtement par pulvérisation ; (2) tremper le matériau de cathode polycristallin obtenu à l'étape (1) pour obtenir le matériau de cathode enduit. Procédé selon la revendication 1, dans lequel l’agent de revêtement est un borure métallique, dans lequel le borure métallique est, de préférence, choisi dans le groupe comprenant CoaB, ZrB2, MgB2, et une de leur combinaison, dans lequel 3≥a≥1. Procédé selon la revendication 1 ou 2, dans lequel le matériau de cathode polycristallin est un matériau de cathode ternaire polycristallin, de préférence, dans lequel le matériau de cathode ternaire polycristallin présente une composition Li(NixCoyMn1-x-y)O2, où 0 de préférence, 0,6≤x Procédé selon l'une quelconque des revendications 1 à 3, dans lequel le matériau de cathode polycristallin et l'agent de revêtement sont dans un rapport massique de 1:(0,0003 à 0,05), de préférence de 1:(0,0003 à 0,02). Procédé selon l'une quelconque des revendications 1 à 4, dans lequel le procédé d’application en revêtement par pulvérisation à l’étape (1) comprend : (a) mélanger un agent de revêtement et un dispersant pour former une suspension ; (b) pulvériser le matériau de cathode polycristallin avec la suspension formée à l'étape (a) ; de préférence, dans lequel le dispersant est choisi dans le groupe consistant en de l'eau, une solution hydroalcoolique, et une combinaison de celles-ci ; de préférence, la pulvérisation est effectuée à une vitesse de 0,2 à 50 mL/s. Procédé selon la revendication 5, dans lequel à l'étape (b), le matériau de cathode polycristallin est pulvérisé sous agitation ; de préférence, l'agitation est effectuée à une vitesse linéaire de 1 à 15 m/s ; de préférence, l'agitation est effectuée pendant 0,5 à 5 min. Procédé selon la revendication 6, dans lequel l'agitation est poursuivie pendant 3 à 5 minutes après la fin de la pulvérisation du matériau de cathode polycristallin. Procédé selon l’une quelconque des revendications 1 à 6, dans lequel à l’étape (2) , la trempe est effectuée à une température de 300 à 700°C. de préférence, à l'étape (2), la trempe est effectuée pendant 3 à 10 heures ; de préférence, le matériau de cathode enduit est tamisé après l'étape de trempe. Matériau de cathode enduit préparé par le procédé selon l'une quelconque des revendications 1 à 8, dans lequel le matériau de cathode enduit comprend des particules monocristallines primaires et des particules polycristallines secondaires, dans lequel une surface des particules monocristallines primaires, une surface des particules polycristallines secondaires et une limite de grain des particules polycristallines secondaires sont toutes enduites de couches de revêtement ; de préférence, la particule monocristalline primaire présente une taille de particule moyenne de 100 à 500 nm ; de préférence, dans lequel la particule polycristalline secondaire présente une taille de particule moyenne de 7 à 12 μm. Batterie lithium-ion, comprenant une cathode comprenant le matériau de cathode enduit selon la revendication 9.